(57)【要約】【課題】本発明の課題は、汎用フィルムから各種高機能フィルムまで、多種多様化する各種フィルムに対し、耐ブロキング性を保持しつつ、被印刷体への接着性、印刷適性、ラミネート強度に優れるリキッドインキ組成物を提供することを目的とする。【解決手段】本発明の解決手段は、ポリウレタン樹脂（Ａ）、耐ブロッキング防止剤（Ｂ）、有機溶剤（Ｃ）、水（Ｄ）、及び顔料（Ｅ）を必須成分として含有することを特徴とするリキッドインキ組成物。【選択図】なし【特許請求の範囲】
【請求項１】
ポリウレタン樹脂（Ａ）、耐ブロッキング防止剤（Ｂ）、有機溶剤（Ｃ）、水（Ｄ）、及び顔料（Ｅ）を含有する事を特徴とするリキッドインキ組成物。
【請求項２】
前記ポリウレタン樹脂（Ａ）がポリエーテルポリオールを反応原料とするものであり、ポリウレタン樹脂（Ａ）全量に対するポリエーテル樹脂が１〜５０質量％である請求項１に記載のリキッドインキ組成物。
【請求項３】
前記耐ブロッキング防止剤（Ｂ）が、脂肪酸アマイド、シリカ化合物、セルロースアセテートプロピオネート、及びセルロースアセテートブチレートからなる群から選ばれる１つ以上である請求項１／又は２に記載のリキッドインキ組成物。
【請求項４】
前記脂肪酸アマイドが、パルチミン酸アマイド、ステアリン酸アマイド、エチレンビスオレイン酸アマイド、及びヘキサメチレンビスオレイン酸アマイドからなる群から選ばれる１つ以上である請求項１〜３の何れか一つに記載のリキッドインキ組成物。
【請求項５】
更に、塩化ビニル酢酸ビニル共重合樹脂（Ｆ）を含有する請求項１〜４の何れか一つに記載のリキッドインキ組成物。
【請求項６】
前記塩化ビニル酢酸ビニル共重合樹脂（Ｆ）が水酸基を含有し、その水酸基価が５０〜２００ｍｇＫＯＨ／ｇであり、かつ前記共重合樹脂中の塩化ビニル成分の含有比率が８０〜９５質量％である請求項１〜５の何れか一つに記載のリキッドインキ組成物。
【請求項７】
前記有機溶剤（Ｃ）が芳香族有機溶剤及び／又はケトン系溶剤を含まない請求項１〜６の何れか一つに記載のリキッドインキ組成物。
【請求項８】
請求項１〜７の何れか一つに記載のリキッドインキ組成物を印刷してなる印刷物。
【請求項９】
請求項１〜７の何れか一つに記載のリキッドインキ組成物を印刷してなる印刷層を有するラミネート積層体。
【発明の詳細な説明】
【技術分野】
【０００１】
本発明は、軟包装用ラミネート用途のグラビアインキ、フレキソインキ向けリキッドインキ組成物に関する。特に、各種フィルム基材上での優れた接着性能、耐ブロッキング性及び印刷適性を発現するリキッドインキ組成物であって、かつ無機や有機のバリアコート材が塗布された各種フィルム向けにも優れた性能を有するリキッドインキ組成物に関する。
【背景技術】
【０００２】
主に、軟包装材の製造に使用されるラミネート用途のリキッドインキは、ウレタン樹脂若しくはウレタンウレア樹脂が主成分として使用されている。さらに近年では、印刷時の作業衛生性と包装材料の有害性の両面から、トルエン等の芳香族溶剤やメチルエチルケトン等のケトン系溶剤の使用が制限されつつある。例えば、脱トルエン型のリキッドインキには、印刷適性の観点から、溶剤として芳香族、ケトン系溶剤の代わりに酢酸エチルや酢酸プロピルなどの酢酸エステル類、イソプロピルアルコールやノルマルプロピルアルコール等のアルコール系溶剤又はそれらの混合溶剤が使用される傾向にある。
前記芳香族溶剤、ケトン系溶剤を使用しないインキの場合でも、大気中への揮発性有機化学物質（ＶＯＣ）の放出は免れない。また、ＶＯＣ放出量の低減のために、水を有機溶剤と併用する事が有用であり、更に前記溶剤と水の併用はインキの転移性向上にも有用である。
【０００３】
一方で、軟包装パッケージで使用されるポリエステル、ナイロン、ポリプロピレン等から成る汎用フィルムへのグラビア印刷、又はフレキソ印刷では、夏場の高温時にフィルムを巻取りした状態で保管されるとインキ被膜が非印刷面に移行してしまうブロッキング現象によるトラブルが発生し易い。更に近年、フィルムパッケージに用いられるフィルムとして、各種バリア性を付与した高機能フィルムが増加する傾向にある。これらの高機能フィルムは、その表面に無機や有機のバリアコート剤が塗布されており、これらの高機能フィルムを原反としてした際、フィルム原反とインキの密着性が阻害される事がしばしば発生しうる。また、フィルムが巻取りされた状態で見られる前記ブッキング現象によるトラブルを誘発することも多い。これらの高機能フィルムは、食品用、電子部品用向けに内容物の変質を防止すべく空気を遮断する酸素バリア、水蒸気を遮断する水蒸気バリア等、業種・目的用途に応じて多種多様に存在し、また技術的にも非公開なものが多く、一般のフィルム印刷と比較して対応が難しいのが現状である。
高機能バリアーフィルムの中でも、透明バリアフィルムは、水蒸気、酸素などのガス透過を防ぐ機能を備えた透明フィルムであり、蒸着とコーティングの組み合わせにより優れたバリア性能を発揮することが知られている。透明蒸着フィルムは、ベースとなるフィルム上に透明な無機薄膜が蒸着プロセスで製膜された機能性フィルムである。
【０００４】
例えば、特許文献１（特許６０９０５２１号）には、顔料、ポリエーテル由来のポリウレタン樹脂と塩化ビニル共重合樹脂を特定比率とするバインダー樹脂、グリコールエーテル系溶剤と水とを含有するラミネート用グラビアインキが例示されている。
また、特許文献２（特開２０１６−１０４８４２）の特定の被覆処理された酸化チタンを含有する白色顔料を用いたグラビア白色インキ組成物では、耐ブロッキング対策として脂肪酸アマイドを添加してもよい旨が例示されている。
しかし、汎用フィルムから各種高機能フィルムまで、多種多様化する各種フィルムに対し、耐ブロキング性を保持しつつ、被印刷体への接着性、印刷適性、ラミネート強度が両立できているとは決して言えない。
【先行技術文献】
【特許文献】
【０００５】
【特許文献１】特許６０９０５２１号公報
【特許文献２】特開２０１６−１０４８４２号公報
【発明の概要】
【発明が解決しようとする課題】
【０００６】
本発明は、汎用フィルムから各種高機能フィルムまで、多種多様化する各種フィルムに対し、耐ブロッキング性を保持しつつ、被印刷体への接着性、印刷適性、ラミネート強度に優れるリキッドインキ組成物を提供することを目的とする。
【課題を解決するための手段】
【０００７】
本発明者らは、前記した課題を解決するために鋭意研究を重ねた結果、リキッドインキ組成物において、バインダー樹脂、耐ブロッキング防止剤、有機溶剤、水、及び顔料を必須成分として含有することで、課題解決に有効であることを見出した。
【０００８】
即ち、本発明は、ポリウレタン樹脂（Ａ）、耐ブロッキング防止剤（Ｂ）、有機溶剤（Ｃ）、水（Ｄ）、及び顔料（Ｅ）を必須成分として含有することを特徴とするリキッドインキ組成物に関する。
【０００９】
更に、前記ポリウレタン樹脂（Ａ）がポリエーテル樹脂を反応原料とするものであり、ポリウレタン樹脂（Ａ）全量に対するポリエーテル樹脂が１〜５０質量％であるリキッドインキ組成物に関する。
【００１０】
更に、本発明は、前記耐ブロッキング防止剤（Ｂ）が、脂肪酸アマイド、シリカ化合物、セルロースアセテートプロピオネート、及びセルロースアセテートブチレートからなる群から選ばれる１つ以上であるリキッドインキ組成物に関する。
【００１１】
更に、本発明は、前記脂肪酸アマイドが、パルチミン酸アマイド、ステアリン酸アマイド、エチレンビスオレイン酸アマイド、及びヘキサメチレンビスオレイン酸アマイドからなる群から選ばれる１つ以上であるリキッドインキ組成物に関する。
【００１２】
更に、本発明は、塩化ビニル酢酸ビニル共重合樹脂（Ｆ）を含有するリキッドインキ組成物に関する。
【００１３】
更に、本発明は、前記塩化ビニル酢酸ビニル共重合樹脂（Ｆ）が水酸基を含有し、その水酸基価が５０〜２００ｍｇＫＯＨ／ｇであり、かつ前記共重合樹脂中の塩化ビニル成分の含有比率が８０〜９５質量％であるリキッドインキ組成物に関する。
【００１４】
更に、本発明は、前記有機溶剤（Ｃ）が芳香族有機溶剤及び／又はケトン系溶剤を含まないリキッドインキ組成物に関する。
【００１５】
更に、本発明は、該リキッドインキ組成物を印刷してなる印刷物に関する。
【００１６】
更に、本発明は、該リキッドインキ組成物を印刷してなる印刷層を有するラミネート積層体に関する。
【発明の効果】
【００１７】
本発明により、汎用フィルムから各種高機能フィルムまで、多種多様化する各種フィルムに対し、耐ブロッキング性を保持しつつ、被印刷体への接着性、印刷適性、ラミネート強度に優れるリキッドインキ組成物が得られる。
【発明を実施するための形態】
【００１８】
本発明について詳細に説明する。なお以下の説明で用いる「インキ」とは全て「印刷インキ」を示す。また「部」とは全て「質量部」を示す。
【００１９】
本発明は、ポリウレタン樹脂（Ａ）、耐ブロッキング防止剤（Ｂ）、有機溶剤（Ｃ）、水（Ｄ）、及び顔料（Ｅ）を含有する事を特徴とするリキッドインキ組成物に関する。
【００２０】
本発明のリキッドインキ組成物は、具体的には前記ポリウレタン樹脂等のバインダー樹脂を酢酸エチル、メチルエチルケトン、トルエン、ＩＰＡなど各種有機溶剤、各種添加剤に予め混合する。分散攪拌機にて前記溶液を攪拌しながら着色顔料を投入し更に攪拌することで着色顔料が十分分散されたインキ組成物を得る。
【００２１】
本発明のリキッドインキ組成物では、ポリウレタン樹脂（Ａ）を使用する。前記ポリウレタン樹脂（Ａ）は、ポリエーテルポリオールを反応原料とする事が好ましく、ポリウレタン樹脂（Ａ）全量に対してポリエーテルポリオールを１〜５０質量％の割合で使用したものが好ましい。
尚、前記ポリエーテルポリオールの数平均分子量が１００〜３５００ものであることが好ましい。詳細は後述するが、ポリエーテルポリオールとしては、酸化エチレン、酸化プロピレン、テトラヒドロフランなどの重合体または共重合体のポリエーテルポリオール類が挙げられる。具体的には、ポリエチレングリコール、ポリプロピレングリコール、ポリテトラメチレングリコールなど公知汎用のものでよい。ポリエーテルポリオールを上記の範囲で含有することにより、特に高機能バリアーフィルム上での密着性が大幅に向上し、結果として耐ブロッキング性、ラミネート強度が優れるようになる。
前記ポリエーテルポリオールの数平均分子量が１００より小さいと、ポリウレタン樹脂（Ａ）の皮膜が硬くなる傾向にありポリエステルフィルムへの接着性が低下する。数平均分子量が３５００より大きい場合、ポリウレタン樹脂の皮膜が脆弱になる傾向にありインキ皮膜の耐ブロッキング性が低下する。ポリウレタン樹脂（Ａ）１００質量部に対してポリエーテルポリオールが１質量部未満であると、該ポリウレタン樹脂（Ａ）のケトン、エステル、アルコール系溶剤への溶解性が低下し、高機能バリアーフィルム上での密着性が低下する傾向となる。またインキ皮膜の該溶剤への再溶解性が低下し、印刷物の調子再現性が低下する傾向となる。また５０質量部を超えると、インキ皮膜が過剰に柔らかくなり、耐ブロッキングが劣る傾向と成り易い。
【００２２】
本発明のリキッドインキ組成物で使用するポリウレタン樹脂（Ａ）に必要に応じて使用される併用ポリオールとしては、ポリウレタン樹脂の製造に一般的に用いられる各種公知のポリオールを用いることができ、１種または２種以上を併用してもよい。例えば、酸化メチレン、酸化エチレン、テトラヒドロフランなどの重合体または共重合体のポリエーテルポリオール類（１）；エチレングリコール、１，２―プロパンジオール、１，３―プロパンジオール、２メチル−１，３プロパンジオール、２エチル−２ブチル−１，３プロパンジオール、１，３―ブタンジオール、１，４―ブタンジオール、ネオペンチルグリコール、ペンタンジオール、３−メチル−１，５ペンタンジオール、ヘキサンジオール、オクタンジオール、１，４−ブチンジオール、１，４―ブチレンジオール、ジエチレングリコール、トリエチレングリコール、ジプロピレングリコール、グリセリン、トリメチロールプロパン、トリメチロールエタン、１，２，６−ヘキサントリオール、１，２，４−ブタントリオール、ソルビトール、ペンタエスリトールなどの飽和または不飽和の低分子ポリオール類（２）；これらの低分子ポリオール類（２）と、アジピン酸、フタル酸、イソフタル酸、テレフタル酸、マレイン酸、フマル酸、こはく酸、しゅう酸、マロン酸、グルタル酸、ピメリン酸、スペリン酸、アゼライン酸、セバシン酸、トリメリット酸、ピロメリット酸などの多価カルボン酸あるいはこれらの無水物とを脱水縮合または重合させて得られるポリエステルポリオール類（３）；環状エステル化合物、例えばポリカプロラクトン、ポリバレロラクトン、ポリ（β−メチル−γ−バレロラクトン）等のラクトン類、を開環重合して得られるポリエステルポリオール類（４）；前記低分子ポリオール類（２）などと、例えばジメチルカーボネート、ジフェニルカーボネート、エチレンカーボネート、ホスゲン等との反応によって得られるポリカーボネートポリオール類（５）；ポリブタジエングリコール類（６）；ビスフェノールＡに酸化エチレンまたは酸化プロピレンを付加して得られるグリコール類（７）；１分子中に１個以上のヒドロキシエチル、アクリル酸ヒドロキシプロプル、アクリルヒドロキシブチル等、或いはこれらの対応するメタクリル酸誘導体等と、例えばアクリル酸、メタクリル酸又はそのエステルとを共重合することによって得られるアクリルポリオール（８）などが挙げられる。
【００２３】
なお、前記ポリエステルポリオール類（３）のなかで、ジオール類（グリコール類）と二塩基酸とから得られる高分子ジオールは、ジオール類のうち５モル％までを前記水酸基を３つ以上有する低分子ポリオール類（２）に置換することが出来る。
【００２４】
本発明のリキッドインキ組成物におけるポリウレタン樹脂（Ａ）に使用されるジイソシアネート化合物としては、ポリウレタン樹脂の製造に一般的に用いられる各種公知の芳香族ジイソシアネート、脂肪族ジイソシアネート、脂環族ジイソシアネートなどが挙げられる。例えば、１，５―ナフチレンジイソシアネート、４，４’―ジフェニルメタンジイソシアネート、４，４’―ジフェニルジメチルメタンジイソシアネート、４，４’―ジベンジルイソシアネート、ジアルキルジフェニルメタンジイソシアネート、テトラアルキルジフェニルメタンジイソシアネート、１，３―フェニレンジイソシアネート、１，４―フェニレンジイソシアネート、トリレンジイソシアネート、ブタン―１，４―ジイソシアネート、ヘキサメチレンジイソシアネート、イソプロピレンジイソシアネート、メチレンジイソシアネート、２，２，４―トリメチルヘキサメチレンジイソシアネート、リジンジイソシアネート、シクロヘキサン―１，４―ジイソシアネート、キシリレンジイソシアネート、イソホロンジイソシアネート、ジメリールジイソシアネート、ジシクロヘキシルメタン―４，４’―ジイソシアネート、１，３―ビス（イソシアネートメチル）シクロヘキサン、メチルシクロヘキサンジイソシアネート、ノルボルナンジイソシアネート、ｍーテトラメチルキシリレンジイソシアネート、４，４−ジフェニルメタンジイソシアネート、トリレンジイソシアネート、ビス−クロロメチル−ジフェニルメタン−ジイソシアネート、２，６−ジイソシアネート−ベンジルクロライドやダイマー酸のカルボキシル基をイソシアネート基に転化したダイマージイソシアネート等があげられる。これらのジイソシアネート化合物は単独で、または２種以上を混合して用いることができる。
【００２５】
本発明のリキッドインキ組成物におけるポリウレタン樹脂（Ａ）に使用される鎖伸長剤としては、エチレンジアミン、プロピレンジアミン、ヘキサメチレンジアミン、ジエチレントリアミン、トリエチレンテトラミン、イソホロンジアミン、ジシクロヘキシルメタン―４，４’―ジアミンなどの他、２―ヒドロキシエチルエチレンジアミン、２―ヒドロキシエチルプロピルジアミン、２―ヒドロキシエチルプロピレンジアミン、ジ―２―ヒドロキシエチルエチレンジアミン、ジ―２―ヒドロキシエチレンジアミン、ジ―２―ヒドロキシエチルプロピレンジアミン、２―ヒドロキシピロピルエチレンジアミン、ジ―２―ヒドロキシピロピルエチレンジアミン、ジ―２―ヒドロキシプロピルエチレンジアミンなど分子内に水酸基を有するアミン類も用いることが出来る。これらの鎖伸長剤は単独で、または２種以上を混合して用いることができる。
また、反応停止を目的とした末端封鎖剤として、一価の活性水素化合物を用いることもできる。かかる化合物としてはたとえば、ジーｎーブチルアミン等のジアルキルアミン類やエタノール、イソプロピルアルコール等のアルコール類があげられる。更に、特にポリウレタン樹脂中にカルボキシル基を導入したいときには、グリシン、Ｌ−アラニン等のアミノ酸を反応停止剤として用いることができる。これらの末端封鎖剤は単独で、または２種以上を混合して用いることができる。
【００２６】
本発明のリキッドインキ組成物におけるポリウレタン樹脂（Ａ）は、例えば、ポリプロピレングリコールおよび併用ポリオールとジイソシアネート化合物とをイソシアネート基が過剰となる割合で反応させ、末端イソシアネート基のプレポリマーを得、得られるプレポリマーを、適当な溶剤中、すなわち、ノントルエン系グラビアインキ用の溶剤として通常用いられる、酢酸エチル、酢酸プロピル、酢酸ブチルなどのエステル系溶剤；アセトン、メチルエチルケトン、メチルイソブチルケトンなどのケトン系溶剤；メタノール、エタノール、イソプロピルアルコール、ｎ−ブタノールなどのアルコール系溶剤；メチルシクロヘキサン、エチルシクロヘキサンなどの炭化水素系溶剤；あるいはこれらの混合溶剤の中で、鎖伸長剤および（または）末端封鎖剤と反応させる二段法、あるいはポリプロピレングリコールおよび併用ポリオール、ジイソシアネート化合物、鎖伸長剤および（または）末端封鎖剤を上記のうち適切な溶剤中で一度に反応させる一段法により製造される。これらの方法のなかでも、均一なポリウレタン樹脂を得るには、二段法によることが好ましい。また、ポリウレタン樹脂を二段法で製造する場合、鎖伸長剤および（または）末端封鎖剤のアミノ基の合計（当量比）が１／０．９〜１．３の割合になるように反応させることが好ましい。イソシアネート基とアミノ基との当量比が１／１．３より小さいときは、鎖伸長剤および（または）末端封鎖剤が未反応のまま残存し、ポリウレタン樹脂が黄変したり、印刷後臭気が発生したりする場合がある。
【００２７】
このようにして得られるポリウレタン樹脂（Ａ）の重量平均分子量は、１５，０００〜１００，０００の範囲内とすることが好ましく、より好ましくは１５，０００〜８０，０００の範囲である。ポリウレタン樹脂の重量平均分子量が１５，０００未満の場合には、得られるインキの組成物の耐ブロッキング性、印刷被膜の強度や耐油性などが低くなる傾向があり、１００，０００を超える場合には、得られるインキ組成物の粘度が高くなり、印刷被膜の光沢が低くなる傾向がある。
本発明のリキッドインキ組成物で使用するポリウレタン樹脂（Ａ）のインキにおける含有量は、インキの被印刷体への接着性を十分にする観点からインキの総質量に対して４質量％以上、適度なインキ粘度やインキ製造時・印刷時の作業効率の観点から２５質量％以下が好ましく、更には６〜１５質量％の範囲が好ましい。
【００２８】
本発明のリキッドインキ組成物では、耐ブロッキング防止剤（Ｂ）を必須として使用する。耐ブロッキング防止剤（Ｂ）を添加する事で、フィルムを巻取りした状態で保管した際に見られるインキ被膜が非印刷面に移行してしまうブロッキング現象が未全に防止する事ができる。前記耐ブロッキング防止剤（Ｂ）としては、脂肪酸アマイド、シリカ化合物、セルロース系樹脂が挙げられ、これらを単独で使用しても複数組み合わせて使用してもよい。中でも脂肪酸アマイド単独、若しくは脂肪酸アマイドを含んだ組み合わせが好ましい。シリカ化合物やセルロース系樹脂は、ポリエステル（ＰＥＴフィルム）、ナイロン（Ｎｙフィルム）、ポリプロピレンフィルム（ＯＰＰフィルム）等の汎用フィルムの耐ブロッキング性を向上させるのに有効で、脂肪酸アマイドは特に、高機能バリアーフィルム上での耐ブロッキング性の向上が図れる。脂肪酸アマイド単独、若しくは脂肪酸アマイドを含んだ組み合わせでは、汎用フィルム、高機能バリアーフィルムの両方で幅広く耐ブロッキング性をレベルアップする事が可能となる。
【００２９】
前記脂肪酸アマイドとしては、パルチミン酸アマイド、ステアリン酸アマイド、エチレンビスオレイン酸アマイド、ヘキサメチレンビスオレイン酸アマイド、エルカ酸アマイド等が挙げられ、中でも、パルチミン酸アマイド、ステアリン酸アマイド、エチレンビスオレイン酸アマイド、ヘキサメチレンビスオレイン酸アマイドがより好ましい。また、これらを単独で使用しても複数組み合わせて使用してもよい。
脂肪酸アマイドの添加量としては、インキ組成物固形分全量の０．０５〜２．０質量％が好ましく、より好ましくは０．１〜１．０質量％である。添加量が２．０質量％を上回るとラミネート強度が低下する傾向にあり、添加量が０．０５質量％を下回ると耐ブロキングの効果が低下してしまう。
【００３０】
前記シリカ化合物としては、二酸化ケイ素、エポキシ変性シリコーン、アミノ変性シリコーン、ポリエステル変性シリコーン等が挙げられる。中でも平均粒子径が１〜２０μｍの粒状二酸化ケイ素が好ましく、より好ましくは２〜１０μｍである。シリカ化合物の添加量としては、インキ組成物固形分全量の０．０５〜３．０質量％が好ましく、より好ましくは０．３〜２．０質量％である。添加量が２．０質量％を上回るとラミネート強度が低下する傾向にあり、添加量が０．０５質量％を下回ると耐ブロキングの効果が低下してしまう。
【００３１】
前記セルロース系樹脂としては、セルロースアセテートプロピオネート、セルロースアセテートブチレート、セルロースアセテート、ニトロセルロース等が挙げられ、中でも
セルロースアセテートプロピオネート、セルロースアセテートブチレートが好ましい。
また、各々単独で使用しても両者を組み合わせて使用してもよい。
セルロース系樹脂の添加量としては、インキ組成物固形分全量の０．１〜５．０質量％が好ましく、より好ましくは０．５〜３．０質量％である。添加量が５．０質量％を上回るとラミネート強度が低下する傾向にあり、添加量が０．１質量％を下回ると耐ブロキングの効果が低下してしまう。
【００３２】
本発明のリキッドインキ組成物で使用する有機溶剤（Ｃ）としては、各種有機溶剤を使用することができ、例えば、トルエン、キシレン等の芳香族有機溶剤、アセトン、メチルエチルケトン、メチルイソブチルケトン等のケトン系溶剤、酢酸エチル、酢酸ｎ−プロピル、酢酸ブチル、プロピレングリコールモノメチルエーテルアセテート等のエステル系溶剤、ｎ−プロパノール、イノプロパノール、ｎ−ブタノール、プロピレングリコールモノメチルエーテル等のアルコール系溶剤があげられ、これらを単独または２種以上の混合物で用いることができる。近年、作業環境の観点から、トルエン、キシレンといった芳香族系溶剤やケトン系溶剤を用いないことがより好ましい。
【００３３】
本発明のリキッドインキ組成物には、揮発性成分として前記有機溶剤と共に、水（Ｄ）を含有する事が必須であり、水（Ｄ）の含有量はインキ組成物全量の１０質量％未満であることが好ましい。水（Ｄ）の添加により、インキの乾燥性を制御する事ができ、特にグラビア印刷では、その特徴であるインキ転移量の少ないグラデーション部をきれいに再現することができる。更に、インキ組成物全量の１〜５質量％の範囲であることが、印刷適性が良好となることから、特に好ましい。
また、このような水（Ｄ）の添加により、使用有機溶剤成分を低減させることも可能である。水は有機溶剤に予め添加して含水の有機溶媒としてもよいし、別途特定量の水を添加してもよい。
【００３４】
更に、本発明のリキッドインキ組成物では、塩化ビニル酢酸ビニル共重合樹脂（Ｆ）を添加してもよい。
【００３５】
前記塩化ビニル酢酸ビニル共重合樹脂（Ｆ）は水酸基を有することが好ましく、その水酸基価が５０〜２００ｍｇＫＯＨ／ｇであり、かつ前記共重合体樹脂中の塩化ビニル成分の含有比率が８０〜９５質量％である事が好ましい。塩化ビニル酢酸ビニル共重合樹脂（Ｆ）があると、インキ皮膜の凝集力が高まり、耐レトルト性が向上するばかりでなく、耐ブロッキング性も良好になる傾向にある。更に耐ブロッキング剤と併用することにより、耐ブロッキング性の向上が更に良化する。
【００３６】
本発明のリキッドインキ組成物に用いられる水酸基を有する塩化ビニル酢酸ビニル共重合樹脂は、二種類の方法で得ることができる。一つは塩化ビニルモノマー、酢酸ビニルモノマーおよびビニルアルコールを適当な割合で共重合して得られる。もう一つは、塩化ビニルと酢酸ビニルを共重合した後、酢酸ビニルを一部ケン化することにより得られる。水酸基を有する塩化ビニル酢酸ビニル共重合樹脂は、塩化ビニル、酢酸ビニルおよびビニルアルコールのモノマー比率により樹脂被膜の性質や樹脂溶解挙動が決定される。即ち、塩化ビニルは樹脂被膜の強靭さや硬さを付与し、酢酸ビニルは接着性や柔軟性を付与し、ビニルアルコールは極性溶剤への良好な溶解性を付与する。
【００３７】
リキッドインキを軟包装用ラミネートインキとして使用する場合、接着性、耐ブロッキング、ラミネート強度、ボイルレトルト適性、印刷適性、これら全ての性能を満足する必要があるため、水酸基を有する塩化ビニル酢酸ビニル共重合樹脂は適正なモノマー比率が存在する。即ち、水酸基を有する塩化ビニル酢酸ビニル共重合樹脂に対し、塩化ビニルは８０〜９５質量％が好ましい。８０質量％未満だと樹脂被膜の強靭さが劣り、耐ブロッキング性が低下する。９５質量％を超えると樹脂被膜が硬くなりすぎ、接着性が低下する。また、ビニルアルコールから得られる水酸基価は５０〜２００ｍｇＫＯＨ／ｇが好ましい。５０ｍｇＫＯＨ／ｇ未満だと極性溶媒への溶解性が劣り、印刷適性が不良となる。２００ｍｇＫＯＨ／ｇを超えると耐水性が低下して、ボイル、レトルト適性が不良となる。
【００３８】
本発明のリキッドインキ組成物に必要に応じて併用される樹脂の例としては、前記ポリウレタン樹脂、塩化ビニル−酢酸ビニル共重合樹脂以外の樹脂、例えば、塩素化ポリプロピレン樹脂、エチレン−酢酸ビニル共重合体樹脂、酢酸ビニル樹脂、ポリアミド樹脂、アクリル樹脂、ポリエステル樹脂、アルキッド樹脂、ポリ塩化ビニル樹脂、ロジン系樹脂、ロジン変性マレイン酸樹脂、ケトン樹脂、環化ゴム、塩化ゴム、ブチラール、石油樹脂などを挙げることができる。併用樹脂は、単独で、または２種以上を混合して用いることができる。併用樹脂の含有量は、インキの総質量に対して１〜２５質量％が好ましく、更に好ましくは２〜１５質量％である。
【００３９】
本発明のリキッドインキ組成物で使用する顔料（Ｅ）としては、一般のインキ、塗料、および記録剤などに使用されている有機、無機顔料や染料を挙げることができる。有機顔料としては、アゾ系、フタロシアニン系、アントラキノン系、ペリレン系、ペリノン系、キナクリドン系、チオインジゴ系、ジオキサジン系、イソインドリノン系、キノフタロン系、アゾメチンアゾ系、ジクトピロロピロール系、イソインドリン系などの顔料が挙げられる。藍インキには銅フタロシアニン、透明黄インキにはコスト・耐光性の点からＣ．Ｉ．Ｐｉｇｍｅｎｔ  Ｎｏ  Ｙｅｌｌｏｗ８３を用いることが好ましい。
【００４０】
無機顔料としては、カーボンブラック、酸化チタン、酸化亜鉛、硫化亜鉛、硫酸バリウム、炭酸カルシウム、酸化クロム、シリカ、ベンガラ、アルミニウム、マイカ（雲母）などが挙げられる。また、ガラスフレークまたは塊状フレークを母材とした上に金属、もしくは金属酸化物をコートした光輝性顔料（メタシャイン；日本板硝子株式会社）を使用できる。白インキには酸化チタン、墨インキにはカーボンブラック、金、銀インキにはアルミニウム、パールインキにはマイカ（雲母）を使用することがコストや着色力の点から好ましい。アルミニウムは粉末またはペースト状であるが、取扱い性および安全性の面からペースト状で使用するのが好ましく、リーフィングまたはノンリーフィングを使用するかは輝度感および濃度の点から適宜選択される。
着色剤はインキの濃度・着色力を確保するのに充分な量、すなわちインキの総質量に対して１〜５０質量％の割合で含まれることが好ましい。また、着色剤は単独で、または２種以上を併用して用いることができる。
【００４１】
本発明では更に必要に応じて、併用樹脂、体質顔料、顔料分散剤、レベリング剤、消泡剤、ワックス、可塑剤、赤外線吸収剤、紫外線吸収剤、芳香剤、難燃剤なども含むこともできる。
【００４２】
前記顔料（Ｅ）を有機溶剤に安定に分散させるには、前記樹脂単独でも分散可能であるが、さらに顔料を安定に分散するため分散剤を併用することもできる。分散剤としては、アニオン性、ノニオン性、カチオン性、両イオン性などの界面活性剤を使用することができる。例えばポリエチレンイミンにポリエステル付加させた櫛型構造高分子化合物、あるいはα−オレフィンマレイン酸重合物のアルキルアミン誘導体などが挙げられる。具体的にはソルスパーズシリーズ（ＺＥＮＥＣＡ）、アジスパーシリーズ（味の素）、ホモゲノールシリーズ（花王）などを挙げることができる。またＢＹＫシリーズ（ビックケミー）、ＥＦＫＡシリーズ（ＥＦＫＡ）なども適宜使用できる。分散剤は、インキの保存安定性の観点からインキの総質量に対して０．０５質量％以上、ラミネート適性の観点から５質量％以下でインキ中に含まれることが好ましく、さらに好ましくは、０．１〜２質量％の範囲である。
【００４３】
本発明のリキッドインキ組成物は、樹脂、顔料などを有機溶剤中に溶解及び／又は分散することにより製造することができる。具体的には、顔料をポリウレタン樹脂により有機溶剤に分散させた顔料分散体を製造し、得られた顔料分散体に、必要に応じて他の化合物などを配合することによりインキを製造することができる。
【００４４】
顔料分散体における顔料の粒度分布は、分散機の粉砕メディアのサイズ、粉砕メディアの充填率、分散処理時間、顔料分散体の吐出速度、顔料分散体の粘度などを適宜調節することにより、調整することができる。分散機としては、一般に使用される、例えば、ローラーミル、ボールミル、ペブルミル、アトライター、サンドミルなどを用いることができる。
インキ中に気泡や予期せずに粗大粒子などが含まれる場合は、印刷物品質を低下させるため、濾過などにより取り除くことが好ましい。濾過器は従来公知のものを使用することができる。
【００４５】
前記方法で製造されたインキ粘度は、顔料の沈降を防ぎ、適度に分散させる観点から１０ｍＰａ・ｓ以上、インキ製造時や印刷時の作業性効率の観点から１０００ｍＰａ・ｓ以下の範囲であることが好ましい。尚、上記粘度はトキメック社製Ｂ型粘度計で２５℃において測定された粘度である。
インキの粘度は、使用される原材料の種類や量、例えばポリウレタン樹脂、着色剤、有機溶剤などを適宜選択することにより調整することができる。また、インキ中の顔料の粒度および粒度分布を調節することによりインキの粘度を調整することもできる。
【００４６】
本発明のリキッドインキ組成物の色相としては、使用する顔料の種類に応じて、プロセス基本色として黄、紅、藍、墨、白の５色があり、プロセスガマット外色として赤（橙）、草（緑）、紫の３色がある。更に透明黄、牡丹、朱、茶、金、銀、パール、色濃度調整用のほぼ透明なメジウム（必要に応じて体質顔料を含む）などがベース色として準備される。ボイルレトルト用インキには顔料のマイグレーション性、耐熱性を考慮して適宜選定される。各色相のベースインキは、グラビア印刷、又はフレキソ印刷に適した粘度及び濃度にまで希釈溶剤で希釈され、単独でまたは混合されて各印刷ユニットに供給される。
【００４７】
本発明のリキッドインキ組成物を印刷してなる印刷物としては、汎用フィルムから各種高機能フィルムまで、多種多様化する各種フィルムに対し有用である。利用可能なプラスチックフィルムとしては、ポリエステル樹脂フィルムが特に好ましいが、その他のポリプロピレン、ナイロン、ポリエチレン樹脂フィルム等の表面に無機や有機のバリアコート材が塗布された種々高機能フィルムに対しても幅広く用いることができ、本発明のリキッドインキ組成物を印刷してなる印刷層を有するラミネート積層体としても有用である。
前記高機能バリアーフィルムの中でも、透明バリアフィルムは、水蒸気、酸素などのガス透過を防ぐ機能を備えた透明フィルムであり、蒸着とコーティングの組み合わせにより優れたバリア性能を発揮することが知られており、本発明のリキッドインキ組成物を印刷してなる印刷物の原反として最も好ましい。前記透明蒸着フィルムは、ベースとなるフィルム上に透明な無機薄膜が蒸着プロセスで製膜された機能性フィルムであり、ベースとなるフィルム（ＰＥＴ、ナイロンなど）の上に無機蒸着バリア層を設けたものであり、無機蒸着バリア層としてはアルミナ蒸着バリア層、酸化ケイ素蒸着バリア層が好ましい。また、コーティング層が積層された構造のものでもよい。
透明蒸着フィルムの一例として、大日本印刷株式会社製「ＩＢ−ＰＥＴ」、三菱樹脂株式会社製「テックバリア」、尾池工業株式会社製「ＭＯＳ−ＴＥＢ」、凸版印刷株式会社製の「ＧＬ  ＦＩＬＭ」「ＰＲＩＭＥ  ＢＡＲＲＩＥＲ」等が挙げられる。
【実施例】
【００４８】
本発明を実施例によりさらに具体的に説明する。以下、「部」及び「％」は、いずれも質量基準によるものとする。
なお、本発明におけるＧＰＣ（ゲルパーミエーションクロマトグラフィー）による重量平均分子量（ポリスチレン換算）の測定は東ソー(株)社製ＨＬＣ８２２０システムを用い以下の条件で行った。
分離カラム：東ソー（株）製ＴＳＫｇｅｌＧＭＨＨＲ−Ｎを４本使用。カラム温度：４０℃。移動層：和光純薬工業（株）製テトラヒドロフラン。流速：１．０ｍｌ／分。試料濃度：１.０重量％。試料注入量：１００マイクロリットル。検出器：示差屈折計。
粘度はトキメック社製Ｂ型粘度計で２５℃において測定した。
【００４９】
（合成例１）
攪拌機、温度計、環流冷却器および窒素ガス導入管を備えた４つ口フラスコに、ネオペンチルグリコールアジペートジオール６２部（水酸基価：５６．６ｍｇＫＯＨ／ｇ）とポリエチレングリコール３８部（水酸基価：１６０ｍｇＫＯＨ／ｇ）およびイソホロンジイソシアネート２４．５０部を仕込み、窒素気流下に９０℃で１０時間反応させ、イソシアネート基含有率１．６８質量％のウレタンプレポリマーを製造した後、これに酢酸エチル６７．０部を加えてウレタンプレポリマーの均一溶液とした。次いで、イソホロンジアミン４．７１部、ジ−ｎ−ブチルアミン０．１１部、酢酸エチル１２９．１部およびイソプロピルアルコール１０５．６部からなる混合物に、前記ウレタンプレポリマー溶液を添加し、４５℃で５時間攪拌反応させて、ポリウレタン樹脂溶液Ｐ１を得た。得られたポリウレタン樹脂溶液Ｐ１は、樹脂固形分濃度３０．３質量％、樹脂固形分のＭｗは５４，０００であった。
【００５０】
（合成例２）
攪拌機、温度計、環流冷却器および窒素ガス導入管を備えた４つ口フラスコに、ネオペンチルグリコールアジペートジオール７７部（水酸基価：１４０ｍｇＫＯＨ／ｇ）とプロピレングリコール２３部（水酸基価：２７８ｍｇＫＯＨ／ｇ）およびイソホロンジイソシアネート４４．３９部を仕込み、窒素気流下に９０℃で１０時間反応させ、イソシアネート基含有率２．７３質量％のウレタンプレポリマーを製造した後、これに酢酸エチル７７．７部を加えてウレタンプレポリマーの均一溶液とした。次いで、イソホロンジアミン８．７８部、ジ−ｎ−ブチルアミン０．１１部、酢酸エチル１５４．７部およびイソプロピルアルコール１２５．２部からなる混合物に、前記ウレタンプレポリマー溶液を添加し、４５℃で５時間攪拌反応させて、ポリウレタン樹脂溶液Ｐ２を得た。得られたポリウレタン樹脂溶液Ｐ２は、樹脂固形分濃度３０．４質量％、樹脂固形分のＭｗは５４，０００であった。
【００５１】
（合成例３）
攪拌機、温度計、環流冷却器および窒素ガス導入管を備えた４つ口フラスコに、ネオペンチルグリコールアジペートジオール８０部（水酸基価：５６．６ｍｇＫＯＨ／ｇ）とネオペンチルグリコールアジペートジオール２０部（水酸基価：１０９．８ｍｇＫＯＨ／ｇ）およびイソホロンジイソシアネート２２．４９部を仕込み、窒素気流下に９０℃で１０時間反応させ、イソシアネート基含有率２．８４質量％のウレタンプレポリマーを製造した後、これに酢酸エチル６５．９６部を加えてウレタンプレポリマーの均一溶液とした。次いで、イソホロンジアミン７．２５部、ジ−ｎ−ブチルアミン０．２７部、酢酸エチル１３１．２部およびイソプロピルアルコール１０６．２部からなる混合物に、前記ウレタンプレポリマー溶液を添加し、４５℃で５時間攪拌反応させて、ポリウレタン樹脂溶液Ｐ３を得た。得られたポリウレタン樹脂溶液Ｐ３は、樹脂固形分濃度３０．４質量％、樹脂固形分のＭｗは５０，０００であった。
【００５２】
（合成例４）
攪拌機、温度計、環流冷却器および窒素ガス導入管を備えた４つ口フラスコに、ネオペンチルグリコールアジペートジオール３５部（水酸基価：５６．６ｍｇＫＯＨ／ｇ）とネオペンチルグリコールアジペートジオール６５部（水酸基価：１０９．８ｍｇＫＯＨ／ｇ）およびイソホロンジイソシアネート２７．６２部を仕込み、窒素気流下に９０℃で１０時間反応させ、イソシアネート基含有率２．８４質量％のウレタンプレポリマーを製造した後、これに酢酸エチル６８．７部を加えてウレタンプレポリマーの均一溶液とした。次いで、イソホロンジアミン７．４８部、ジ−ｎ−ブチルアミン０．４部、酢酸エチル１３６．８部およびイソプロピルアルコール１１０．７部からなる混合物に、前記ウレタンプレポリマー溶液を添加し、４５℃で５時間攪拌反応させて、ポリウレタン樹脂溶液Ｐ４を得た。得られたポリウレタン樹脂溶液Ｐ４は、樹脂固形分濃度３０．４質量％、樹脂固形分の重量平均分子量は５４，０００であった。
【００５３】
ポリウレタン樹脂と併用して用いる水酸基を有する塩化ビニル酢酸ビニル共重合樹脂（樹脂モノマー組成が質量％で塩化ビニル／酢酸ビニル／ビニルアルコール＝９２／３／５、水酸基価（ｍｇＫＯＨ／ｇ）＝６４）を酢酸エチルで１５％溶液とし、これを塩酢ビ樹脂溶液Ｆとした。
【００５４】
［実施例１］
表１に示すポリウレタン樹脂溶液Ｐ１（固形分３０％）を２５部、耐ブロッキング剤（Ｂ−１−１、固形分１００％）エチレンビスオレイン酸アマイドを０．１５部、水酸基を有する塩酢ビ樹脂溶液Ｋ（固形分１５％）１０部、酸化チタン顔料３５部（石原産業（株）社製Ｒ７８０）、イソプロピルアルコール１０部、酢酸エチル１６．８５部からなる水を除いた混合物をダイノーミル（ウィリー・エ・バッコーフェノン社製）を用いて混練し、得られた白色練肉ベースインキに更に水３部を添加し、本発明のリキッド白インキを作成した。
【００５５】
［実施例２〜２４、及び比較例１〜８］
実施例２〜２４、比較例１〜８についても表１〜４に示す配合にて、実施例１と同様の手順にてリキッドインキを製造した。
尚、各々の耐ブロキング剤について、
耐ブロッキング防止剤（Ｂ−１−１）エチレンビスオレイン酸アマイド：固形分１００％
耐ブロッキング防止剤（Ｂ−１−２）ヘキサメチレンビスオレイン酸アマイド：固形分１００％
耐ブロッキング防止剤（Ｂ−１−３）パルチミン酸アマイド／ステアリン酸アマイド＝１／１：固形分１００％
（シリカ）
耐ブロッキング防止剤（Ｂ−２）サイリシア４３０（富士シリア化学（株）製、平均粒子径４．１μｍ）：固形分１００％
耐ブロッキング剤（Ｂ−３）セルロースアセテートプロピオネート：固形分２０％
セルロースアセテートプロピオネート樹脂は、アセチル基含有量２．５質量％、プロピオニル基含有率４５質量％、水酸基含有率２．６重量％、ガラス転移温度１４２℃の、イーストマンケミカル社製「ＣＡＰ−５０４−０．２」を以下の比率にて溶解したものを使用した。
セルロースアセテートプロピオネート樹脂  ２０質量％
酢酸エチル  ４０質量％
イソプロピルアルコール  ４０質量％
また、比較例１〜６については水を無添加とした。
【００５６】
１）耐カスレ性（印刷適性：二軸延伸ポリエステルフィルム（ＰＥＴフィルム））  
得られたリキッド白インキの粘度を酢酸エチル／イソプロピルアルコール＝５０／５０の混合有機溶剤で希釈し、２５℃にてザーンカップ＃３（離合社製）で１６秒になるように希釈した。得られたリキッド白インキを、版深度２５μｍを有するレーザーグラビア版を取り付けたグラビア印刷機（ＤＩＣエンジニアリング株式会社製）を用いて、片面にコロナ処理を施した二軸延伸ポリエステルフィルム（東洋紡績株式会社製  Ｅ−５１００  厚さ１２μｍ）の処理面に印刷を行った。そして、印刷物の印刷部分へのインキの転移度（カスレ度）を次の３段階で目視評価した。カスレ試験は、グラビア版の円周６００ｍｍφで３００ｍ／分の印刷速度での評価を行った。
○：カスレが発生していない。
△：少しカスレが発生している。
×：カスレが多発している。
【００５７】
２）接着性（各種バリアフィルム）  
得られたリキッド白インキの粘度を酢酸エチルでザーンカップ＃３（離合社製）で１６秒（２５℃）に調整し、版深３５μｍグラビア版を備えたグラビア校正機により、表１〜４に示す各種バリアフィルム（Ｗ、Ｘ、Ｙ、Ｚ）で作製した印刷物を１日放置後、印刷面にセロハンテープ（ニチバン製１２ｍｍ幅）を貼り付け、これを急速に剥がしたときの印刷皮膜の外観の状態を次の３段階で目視判定した。
○：印刷皮膜が全く剥がれなかった。
△：印刷皮膜の５０〜８０％がフィルムに残った。
×：印刷皮膜の５０％以下がフィルムに残った。
【００５８】
３）耐ブロッキング性（二軸延伸ポリプロピレンフィルム／各種バリアフィルム）
２）の接着性の評価と同様に作製した二軸延伸ポリプロピレン（ＯＰＰフィルム）フィルムによる印刷物、及び２）の各種バリアフィルムによる印刷物の、印刷面と非印刷面が接触するようにフィルムを重ね合わせ、１０ｋｇｆ／ｃｍ２の加重をかけ、４０℃の環境下に１２時間経時させ、取り出し後、非印刷面へのインキの転移の状態を、次の３段階で目視評価した。
評価対象のＯＰＰフィルムは、東洋紡（株）製  Ｐ２１６１（厚み：２０μｍ）を使用した。
○：非印刷面へのインキの転移量０％で転移が見られない
△：２０％未満の転移が見られる
×：転移量２０％以上が転移している
【００５９】
４）ラミネート強度の測定（ＰＥＴフィルム）
２）の接着性の評価と同様に作成した二軸延伸ポリエステルフィルムの印刷物にウレタン系のドライラミネート接着剤ディックドライＬＸ−７０３ＶＬ／ＫＲ−９０（ＤＩＣ製）にてドライラミネート機（ＤＩＣエンジニアリング製）によって無延伸ポリプロピレンフィルム（以下、Ｒ−ＣＰＰ：東レ合成フィルム社製  ＺＫ−７５  ５０μｍ）を積層し、４０℃で５日間エージング施し、ラミネート物を得た後、１５ｍｍ幅に切り出し引っ張り速度３００ｍｍ／分で９０度剥離試験を行った。
二軸延伸ポリエステルフィルム（ＰＥＴフィルム：東洋紡績株式会社製  Ｅ−５１００  厚さ１２μｍ）
【００６０】
表１〜４に、各リキッド白インキの配合、及び評価結果を記す。
【００６１】
【表１】
2018177854.tif 000002
【００６２】
【表２】
2018177854.tif 000003
【００６３】
【表３】
2018177854.tif 000004
【００６４】
【表４】
2018177854.tif 000005
評価対象のバリアフィルム
Ｗ：大日本印刷（株）製  アルミナ蒸着透明ＰＥＴフィルム  ＩＢ−ＰＥＴ−ＰＵＢ（厚み：１２μｍ）
Ｘ：三菱樹脂（株）製  シリカ蒸着透明ＰＥＴフィルム  テックバリア  ＴＸ−Ｒ（厚み：１２μｍ）
Ｙ：尾池工業（株）製  シリカ蒸着透明ＰＥＴフィルム  ＭＯＳ−ＴＥＢ（厚み：１２μｍ）
Ｚ：凸版印刷（株）製  酸化アルミニウム蒸着透明ＰＥＴフィルム  ＧＬ−ＡＲＨ（厚み：１２μｍ）
評価対象のＯＰＰフィルム
Ｕ：東洋紡（株）製  Ｐ２１６１（厚み：２０μｍ）
【００６５】
表中のＦＣとはＦＩＬＭ  ＣＵＴの略語であり、測定中にラミネート物が剥離する前にフィルムが破断していることを表す。ラミネート強度がフィルム強度を上回るほど高く、優れていることを示す。
実施例では汎用フィルムから各種高機能フィルムまで、多種多様化する各種フィルムに対し、耐ブロキング性を保持しつつ、被印刷体への接着性、印刷適性、ラミネート強度に優れるリキッドインキ組成物が得られる。
【産業上の利用可能性】
【００６６】
本発明の軟包装用ラミネート用インキ組成物は、多種多様なバリア処理が成された高機能フィルムであっても、高い接着性と耐ブロック性を発現し、更にＯＰＰフィルム上での高い押出しラミネート強度を有する軟包装用ラミネート用途のリキッドインキ組成物として食品包材・サニタリー・コスメ・電子部品等工業製品向け用途に幅広く展開され得る。
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
ポリウレタン樹脂（Ａ）、耐ブロッキング防止剤（Ｂ）、有機溶剤（Ｃ）、水（Ｄ）、及び顔料（Ｅ）を含有するリキッドインキ組成物であって、
前記耐ブロッキング防止剤（Ｂ）が、脂肪酸アマイド、シリカ化合物、セルロースアセートプロピオネート、及びセルロースアセテートブチレートからなる群から選ばれる２つ以上である事を特徴とするリキッドインキ組成物。
【請求項２】
前記ポリウレタン樹脂（Ａ）がポリエーテルポリオールを反応原料とするものであり、ポリウレタン樹脂（Ａ）全量に対するポリエーテル樹脂が１〜５０質量％である請求項１に記載のリキッドインキ組成物。
【請求項３】
前記耐ブロッキング防止剤（Ｂ）がシリカ化合物、及び脂肪酸アマイド、セルロースアセートプロピオネート、セルロースアセテートブチレートからなる群から選ばれる何れか１つである請求項１又は２に記載のリキッドインキ組成物。
【請求項４】
前記脂肪酸アマイドが、パルチミン酸アマイド、ステアリン酸アマイド、エチレンビスオレイン酸アマイド、及びヘキサメチレンビスオレイン酸アマイドからなる群から選ばれる１つ以上である請求項１〜３の何れか１つに記載のリキッドインキ組成物。
【請求項５】
更に、塩化ビニル酢酸ビニル共重合樹脂（Ｆ）を含有する請求項１〜４の何れか１つに記載のリキッドインキ組成物。
【請求項６】
前記塩化ビニル酢酸ビニル共重合樹脂（Ｆ）が水酸基を含有し、その水酸基価が５０〜２００ｍｇＫＯＨ／ｇであり、かつ前記共重合樹脂中の塩化ビニル成分の含有比率が８０〜９５質量％である請求項１〜５の何れか１つに記載のリキッドインキ組成物。
【請求項７】
前記有機溶剤（Ｃ）が芳香族有機溶剤及び／又はケトン系溶剤を含まない請求項１〜６の何れか１つに記載のリキッドインキ組成物。
【請求項８】
請求項１〜７の何れか１つに記載のリキッドインキ組成物を印刷してなる印刷物。
【請求項９】
請求項１〜７の何れか１つに記載のリキッドインキ組成物を印刷してなる印刷層を有するラミネート積層体。